(57)【要約】【課題】防曇層のべたつきを防止でき、かつ成形時には防曇層が延伸に追従できる防曇性ポリオレフィン系シートを提供すること。【解決手段】本発明の防曇性ポリオレフィン系シートは、ポリオレフィン系シートの少なくとも一方の表面に、防曇剤と、ガラス転移温度がそれぞれ異なる２以上の親水性樹脂とを含有する防曇層を備えることを特徴とするものである。【選択図】なし【特許請求の範囲】
【請求項１】
ポリオレフィン系シートの少なくとも一方の表面に、防曇剤と、ガラス転移温度がそれぞれ異なる２以上の親水性樹脂とを含有する防曇層を備えることを特徴とする防曇性ポリオレフィン系シート。
【請求項２】
請求項１に記載の防曇性ポリオレフィン系シートにおいて、
前記親水性樹脂が、ガラス転移温度が−５０℃以上９０℃以下である第一親水性樹脂と、ガラス転移温度が１００℃以上１７０℃以下である第二親水性樹脂とを含有する
ことを特徴とする防曇性ポリオレフィン系シート。
【請求項３】
請求項２に記載の防曇性ポリオレフィン系シートにおいて、
前記第一親水性樹脂の付着量が、固形分で２５ｍｇ／ｍ２以上３００ｍｇ／ｍ２以下であり、
前記第二親水性樹脂の付着量が、固形分で２０ｍｇ／ｍ２以上２００ｍｇ／ｍ２以下である
ことを特徴とする防曇性ポリオレフィン系シート。
【請求項４】
請求項１から請求項３までのいずれか一項に記載の防曇性ポリオレフィン系シートにおいて、
前記親水性樹脂が、アクリル樹脂である
ことを特徴とする防曇性ポリオレフィン系シート。
【請求項５】
請求項１から請求項４までのいずれか一項に記載の防曇性ポリオレフィン系シートにおいて、
前記防曇剤が、蔗糖と炭素数１２以上２２以下の脂肪族モノカルボン酸との部分エステル化合物を含有する
ことを特徴とする防曇性ポリオレフィン系シート。
【請求項６】
複数の冷却ロールに巻装されたエンドレスベルトと鏡面冷却ロールとの間に溶融ポリオレフィンを導入後、前記エンドレスベルトおよび鏡面冷却ロールで前記溶融ポリオレフィンを圧接してシート状に成形するとともに、急冷してポリオレフィン系シートを成形するシート成形工程と、
このシート成形工程により得られたポリオレフィン系シートの少なくとも一方の表面に、防曇剤と、ガラス転移温度がそれぞれ異なる２以上の親水性樹脂とを含有する塗布液を、前記防曇剤および前記親水性樹脂の合計付着量が、固形分で５０ｍｇ／ｍ２以上５５０ｍｇ／ｍ２以下となるように、塗布した後、乾燥させて防曇層を形成する防曇層形成工程と、を備える
ことを特徴とする防曇性ポリオレフィン系シートの製造方法。
【請求項７】
請求項１から請求項５までのいずれか一項に記載の防曇性ポリオレフィン系シートを熱成形して得られることを特徴とする防曇性ポリオレフィン系シートの成形体。
【請求項８】
請求項７に記載の防曇性ポリオレフィン系シートの成形体を用いたことを特徴とする食品包装用成形体。
【発明の詳細な説明】
【技術分野】
【０００１】
本発明は、防曇性ポリオレフィン系シート、その製造方法、その成形体および食品包装用成形体に関する。
【背景技術】
【０００２】
近年、延伸ポリスチレン樹脂（ＯＰＳ樹脂）が使用されている分野における代替樹脂として、透明ポリプロピレンの開発が盛んに行われている。透明ポリプロピレンの開発としては、この分野の必須特性である防曇性を付与するための防曇剤の開発がされている（例えば、特許文献１および２）。また、ＯＰＳ樹脂に比べて極性基のないポリプロピレンは、この分野の必須特性である防曇性を付与するに当たり、防曇剤とバインダー樹脂を混合し、塗膜強度を上げる方法がある。
しかしながら、バインダー樹脂を使用した場合、ガラス転移点が低いとシート表面がべたつき、一方で、ガラス転移点が高いと成形時に追従せず、防曇性を失ってしまう問題がある。また、このような問題を解決するため、防曇剤を内添させたシートも開発されているが、防曇剤のブリードアウト量がシートの保存環境に影響されて、防曇効果が不安定になり易いという問題がある。
【先行技術文献】
【特許文献】
【０００３】
【特許文献１】特開２０１０−２６９５９２号公報
【特許文献２】特開平１０−２６５５９３号公報
【発明の概要】
【発明が解決しようとする課題】
【０００４】
本発明の目的は、防曇層のべたつきを防止でき、かつ成形時には防曇層が延伸に追従できる防曇性ポリオレフィン系シート、その製造方法、その成形体および食品包装用成形体を提供することにある。
【課題を解決するための手段】
【０００５】
前記課題を解決すべく、本発明は、以下のような防曇性ポリオレフィン系シート、その製造方法、その成形体および食品包装用成形体を提供するものである。
本発明の防曇性ポリオレフィン系シートは、ポリオレフィン系シートの少なくとも一方の表面に、防曇剤と、ガラス転移温度がそれぞれ異なる２以上の親水性樹脂とを含有する防曇層を備えることを特徴とするものである。
【０００６】
本発明の防曇性ポリオレフィン系シートにおいては、前記親水性樹脂が、ガラス転移温度が−５０℃以上９０℃以下である第一親水性樹脂と、ガラス転移温度が１００℃以上１７０℃以下である第二親水性樹脂とを含有することが好ましい。
本発明の防曇性ポリオレフィン系シートにおいては、前記第一親水性樹脂の付着量が、固形分で２５ｍｇ／ｍ２以上３００ｍｇ／ｍ２以下であり、前記第二親水性樹脂の付着量が、固形分で２０ｍｇ／ｍ２以上２００ｍｇ／ｍ２以下であることが好ましい。
本発明の防曇性ポリオレフィン系シートにおいては、前記親水性樹脂が、アクリル樹脂であることが好ましい。
本発明の防曇性ポリオレフィン系シートにおいては、前記防曇剤が、蔗糖と炭素数１２以上２２以下の脂肪族モノカルボン酸との部分エステル化合物を含有することが好ましい。
【０００７】
本発明の防曇性ポリオレフィン系シートの製造方法は、複数の冷却ロールに巻装されたエンドレスベルトと鏡面冷却ロールとの間に溶融ポリオレフィンを導入後、前記エンドレスベルトおよび前記鏡面冷却ロールで前記溶融ポリオレフィンを圧接してシート状に成形するとともに、急冷してポリオレフィン系シートを成形するシート成形工程と、このシート成形工程により得られたポリオレフィン系シートの少なくとも一方の表面に、防曇剤と、ガラス転移温度がそれぞれ異なる２以上の親水性樹脂とを含有する塗布液を、前記防曇剤および前記親水性樹脂の合計付着量が、固形分で５０ｍｇ／ｍ２以上５５０ｍｇ／ｍ２以下となるように、塗布した後、乾燥させて防曇層を形成する防曇層形成工程と、を備えることを特徴とする方法である。
本発明の防曇性ポリオレフィン系シートの成形体は、前記防曇性ポリオレフィン系シートを熱成形して得られることを特徴とするものである。
本発明の食品包装用成形体は、前記防曇性ポリオレフィン系シートの成形体を用いたことを特徴とするものである。
【発明の効果】
【０００８】
本発明によれば、防曇層のべたつきを防止でき、かつ成形時には防曇層が延伸に追従できる防曇性ポリオレフィン系シート、その製造方法、その成形体および食品包装用成形体を提供できる。
【図面の簡単な説明】
【０００９】
【図１】本発明の防曇性ポリオレフィン系シートの一例を示す部分断面図である。
【図２】本発明におけるポリオレフィン系シートの製造装置の一例を示す概略図である。
【発明を実施するための形態】
【００１０】
［防曇性ポリオレフィン系シート］
先ず、本発明の防曇性ポリオレフィン系シートについて説明する。
本発明の防曇性ポリオレフィン系シートは、以下説明するポリオレフィン系シートの少なくとも一方の表面に、以下説明する防曇層を備えることを特徴とするものである。
【００１１】
（ポリオレフィン系シート）
本発明に用いるポリオレフィン系シートは、ポリオレフィン系樹脂から形成されるシートである。このポリオレフィン系樹脂としては、種々のオレフィンの単独重合体、共重合体、およびこれらの混合物が挙げられる。これらは１種を単独で用いてもよく、２種以上を混合して用いてもよい。
単独重合体としては、エチレン、プロピレン、１−ブテン、イソプレン、ブタジエンなどのモノマーからなる単独重合体が挙げられる。また、共重合体としては、エチレン−α−オレフィン共重合体、プロピレン−α−オレフィン共重合体、エチレン−酢酸ビニル共重合体、エチレン−アクリル酸エステル共重合体などが挙げられる。これらの中でも、透明性、強度などの観点から、ポリプロピレンが好ましい。
【００１２】
（防曇層）
本発明における防曇層は、防曇剤と、ガラス転移温度がそれぞれ異なる２以上の親水性樹脂とを含有する層である。
本発明に用いる防曇剤としては、特に限定されないが、ショ糖系脂肪酸エステル、グリセリン脂肪酸エステル、脂肪酸３級アミド、高級アルコール脂肪酸エステル、プロピレングリコール脂肪酸エステルなどが挙げられる。これらの中でも、透明性および防曇性などの観点から、ショ糖系脂肪酸エステルが好ましく、蔗糖と炭素数１２以上２２以下の脂肪族モノカルボン酸との部分エステル化合物がより好ましい。これらは１種を単独で用いてもよく、２種以上を混合して用いてもよい。
この防曇剤の付着量は、固形分で４ｍｇ／ｍ２以上４００ｍｇ／ｍ２以下であることが好ましく、固形分で５０ｍｇ／ｍ２以上２００ｍｇ／ｍ２以下であることがより好ましい。付着量が前記範囲内であれば、効果的に防曇性を発揮させることができる。
なお、付着量は、（i）乾燥後の防曇層中の単位面積あたり質量を測定する方法や、（ii）塗布液の濃度、塗布量および塗布面積から算出する方法により求められる。
【００１３】
本発明においては、ガラス転移温度がそれぞれ異なる２以上の親水性樹脂を用いることが必要である。ガラス転移温度が同一の親水性樹脂を単独で用いる場合には、防曇層のべたつきの防止と、成形時における防曇層の延伸への追従とを両立させることができない。ここで、２以上の親水性樹脂は、ガラス転移温度がそれぞれ異なる樹脂であればよく、同種の樹脂であってもよい。
なお、親水性樹脂のガラス転移温度は、ＪＩＳ  Ｋ７１２１に規定されている測定方法に準拠して測定した中間点ガラス転移温度をいう。
【００１４】
親水性樹脂の中でも、透明性、成形性および防曇層のべたつきの観点から、親水性アクリル樹脂が好ましい。
この親水性アクリル樹脂としては、特に限定はないが、ポリアクリル酸エステルなどの共重合体を採用することができる。ここで、ポリアクリル酸エステルを構成するアクリル酸エステルとしては、アクリル酸のメチルエステル、エチルエステル、ブチルエステル、オクチルエステル、２−エチルヘキシルエステルなどが挙げられる。そして、これらのアクリル酸エステルを、メタクリル酸エステル、スチレン、アクリロニトリル、塩化ビニル、酢酸ビニルなどと共重合させたポリマーを採用できる。また、これらのアクリル酸エステルを、アクリル酸、アクリルアミド、メチロールアクリルアミド、ヒドロキシジアルキルメタクリレートなどの官能性モノマーと共重合させたポリマーを採用することもできる。
【００１５】
本発明においては、前記親水性樹脂が、ガラス転移温度が−５０℃以上９０℃以下である第一親水性樹脂と、ガラス転移温度が１００℃以上１７０℃以下である第二親水性樹脂とを含有することが好ましい。
第一親水性樹脂は、低温側のガラス転移温度を有する親水性樹脂である。第一親水性樹脂により、防曇層に成形性を付与でき、成形時には防曇層が延伸に追従しやすくできる。第一親水性樹脂のガラス転移温度は、成形性、防曇層のべたつきなどのバランスの観点から、４０℃以上８０℃以下であることがより好ましく、５０℃以上７０℃以下であることが特に好ましい。第一親水性樹脂のガラス転移温度が室温よりも低い場合には、防曇層のべたつきにより、ブロッキングの可能性が高くなる傾向にある。
第一親水性樹脂の付着量は、固形分で２５ｍｇ／ｍ２以上３００ｍｇ／ｍ２以下であることが好ましく、固形分で４０ｍｇ／ｍ２以上２００ｍｇ／ｍ２以下であることがより好ましい。付着量が前記下限未満では、防曇層の柔軟性が不足し、成形時の延伸でクラックが入り、防曇性を損なってしまう傾向にあり、他方、前記上限を超えると、防曇層のべたつきにより、原反でブロッキングが発生し、接触面に防曇層を剥されるため、防曇性や透明性を損なってしまう傾向にある。
【００１６】
第二親水性樹脂は、高温側のガラス転移温度を有する親水性樹脂である。第二親水性樹脂により、防曇層のべたつきを低減できる。第二親水性樹脂のガラス転移温度は、成形性、防曇層のべたつきなどのバランスの観点から、１００℃以上１６０℃以下であることがより好ましく、１００℃以上１３０℃以下であることが特に好ましい。ガラス転移温度が高くなるほど、成形時の加熱による軟化が遅れ、ポリオレフィン系シートへ防曇層が追従しにくくなる傾向にある。
第二親水性樹脂の付着量は、固形分で２０ｍｇ／ｍ２以上２００ｍｇ／ｍ２以下であることが好ましく、固形分で３０ｍｇ／ｍ２以上１５０ｍｇ／ｍ２以下であることがより好ましい。付着量が前記下限未満では、防曇層のべたつきが防止できず、原反でブロッキングが発生し、接触面に防曇層を剥されるため、防曇性を損なってしまう傾向にあり、他方、前記上限を超えると、防曇層の硬度が上がりすぎ、成形時の延伸でクラックが入り、防曇性を損なってしまう傾向にある。
【００１７】
本発明における防曇層は、前記防曇剤および前記親水性樹脂（第一親水性樹脂および第二親水性樹脂）の付着量が、それぞれ前記範囲内となるようにして形成される層である。ここで、前記防曇剤および前記親水性樹脂の合計付着量は、防曇性、透明性、防曇層のべたつきなどのバランスの観点から、固形分で５０ｍｇ／ｍ２以上５５０ｍｇ／ｍ２以下であることが好ましく、固形分で７０ｍｇ／ｍ２以上４００ｍｇ／ｍ２以下であることがより好ましく、固形分で１００ｍｇ／ｍ２以上３００ｍｇ／ｍ２以下であることが特に好ましい。
【００１８】
［防曇性ポリオレフィン系シートの製造方法］
次に、本発明の防曇性ポリオレフィン系シートの製造方法について、図面に基づいて説明する。本発明の防曇性ポリオレフィン系シートの製造方法は、以下説明するシート成形工程および防曇層形成工程を備える方法である。ここでは、図１に示すように、ポリオレフィン系シートとしてのポリプロピレンシート１１の一方の表面に、防曇層１２を備える防曇性ポリオレフィン系シート１を製造する方法を例に挙げて説明する。
（ポリオレフィン系シートの製造装置）
先ず、図２を参照して、本発明におけるシート成形工程において、ポリプロピレンシート１１の製造に用いられる製造装置について説明する。この製造装置は、押出機のＴダイ２２と、第一冷却ロール２３、第二冷却ロール２６、第三冷却ロール２４および第四冷却ロール２５と、エンドレスベルト２７と、冷却水吹き付けノズル２８と、水槽２９と、吸水ロール３０と、剥離ロール３１とを備えて構成されている。
第四冷却ロール２５、第二冷却ロール２６および第三冷却ロール２４は、金属製ロールであり、その内部には表面温度調節を可能にするために水冷式などの冷却手段（図示省略）が内蔵されている。
ここで、第一冷却ロール２３の表面には、ニトリル−ブタジエンゴム（ＮＢＲ）製の弾性材３２が被覆されている。この弾性材３２は、その硬度（ＪＩＳ  Ｋ  ６３０１Ａに準拠した方法で測定）が６０度以下、厚さが１０ｍｍのものである。なお、第一冷却ロール２３、第四冷却ロール２５および第三冷却ロール２４の少なくとも一つは、その回転軸が回転駆動手段（図示省略）と連結されている。
【００１９】
第二冷却ロール２６は、Ｒｍａｘ＝１．０μｍの鏡面を有する金属製ロール（鏡面冷却ロール）であり、その内部には表面の温度調節を可能にするための水冷式などの冷却手段（図示省略）が内蔵されている。ここで、Ｒｍａｘ＝１．０μｍ（ＲｍａｘはＪＩＳ  Ｂ  ０６０１「表面粗さ−定義及び表示」に基づく）より大きいと、得られるポリプロピレンシート１１の光沢度が低くなり、透明性の低いポリプロピレンシート１１となる。
この第二冷却ロール２６は、ポリプロピレンシート１１をエンドレスベルト２７を介して第一冷却ロール２３との間に挟むように配置されている。
【００２０】
エンドレスベルト２７は、ステンレスなどからなり、Ｒｍａｘ＝１．０μｍ以下の鏡面を有するものである。このエンドレスベルト２７は、上述の第一冷却ロール２３、第三冷却ロール２４および第四冷却ロール２５に回動自在に巻装されている。
冷却水吹き付けノズル２８は、第二冷却ロール２６の下面側に設けられており、これによって、エンドレスベルト２７の裏面に冷却水が吹き付けられることとなる。このように冷却水を吹き付けることで、エンドレスベルト２７を急冷するとともに、第一冷却ロール２３および第二冷却ロール２６により面状圧接された直後のポリプロピレンシート１１を急冷している。
また、水槽２９は、上面が開口した箱状に形成され、第二冷却ロール２６の下面全体を覆うように設けられている。この水槽２９により、吹き付けられた冷却水を回収するとともに、回収した水を水槽２９の下面に形成された排出口２９Ａより排出する。
吸水ロール３０は、第二冷却ロール２６における第三冷却ロール２４側の側面部に、エンドレスベルト２７に接するように設置されており、エンドレスベルト２７の裏面に付着した余分な冷却水を除去する作用をする。
【００２１】
剥離ロール３１は、ポリプロピレンシート１１をエンドレスベルト２７および第三冷却ロール２４にガイドするように配置されるとともに、冷却終了後のポリプロピレンシート１１をエンドレスベルト２７から剥離するものである。
なお、本実施形態では、剥離ロール３１は、ポリプロピレンシート１１を第三冷却ロール２４側に圧接していないが、圧接するようにしても構わない。ただし、本実施形態のように圧接しない方が好ましい。
【００２２】
（シート成形工程）
次に、以上のように構成された製造装置を用いてポリプロピレンシート１１を製造する方法について説明する（シート成形工程）。
シート成形工程では、先ず、ポリプロピレンシート１１と直接接触し、これを冷却するエンドレスベルト２７および第二冷却ロール２６の表面温度が露点以上、３０℃以下に保たれるように、予め各冷却ロール２４，２５，２６の温度制御を行う。
ここで、第二冷却ロール２６およびエンドレスベルト２７の表面温度が露点以下では、表面に結露が生じ均一な製膜が困難になる可能性がある。一方、表面温度が３０℃より高いと、得られるポリプロピレンシート１１の透明性が低くなるとともに、α晶が多くなり、熱成形しにくいものとなる可能性がある。したがって、本実施形態では表面温度を１４℃としている。
【００２３】
次に、押出機のＴダイ２２より押し出されたポリプロピレンシート１１を、第一冷却ロール２３上でエンドレスベルト２７と第二冷却ロール２６との間に挟み込む。この状態で、ポリプロピレンシート１１を第一冷却ロール２３、第二冷却ロール２６で圧接するとともに、１４℃で急冷する。
この際、第一冷却ロール２３および第二冷却ロール２６間の押圧力で弾性材３２が圧縮されて弾性変形することとなる。この弾性材３２が弾性変形している部分、すなわち、第一冷却ロール２３の中心角度θ１に対応する円弧部分で、ポリプロピレンシート１１は第一冷却ロール２３、第二冷却ロール２６により面状圧接されている。この際の面圧は、０．１〜２０ＭＰａである。
上述のように圧接され、第二冷却ロール２６およびエンドレスベルト２７間に挟まれたポリプロピレンシート１１は、続いて、第二冷却ロール２６の略下半周に対応する円弧部分で、エンドレスベルト２７と第二冷却ロール２６とに挟まれて面状圧接されるとともに、冷却水吹き付けノズル２８によるエンドレスベルト２７の裏面側への冷却水の吹き付けにより、さらに急冷される。この際の面圧は、０．０１〜０．５ＭＰａであり、また、冷却水の温度は８℃である。
なお、吹き付けられた冷却水は、水槽２９に回収されるとともに、回収された水は排出口２９Ａより排出される。
【００２４】
このように第二冷却ロール２６で面状圧接および冷却された後、エンドレスベルト２７に密着したポリプロピレンシート１１は、エンドレスベルト２７の回動とともに第三冷却ロール２４上に移動される。ここで、剥離ロール３１によりガイドされたポリプロピレンシート１１は、第三冷却ロール２４の略上半周に対応する円弧部分で、再び３０℃以下の温度で冷却される。
なお、エンドレスベルト２７の裏面に付着した水は、第二冷却ロール２６から第三冷却ロール２４への移動途中に設けられている吸水ロール３０により除去される。
第三冷却ロール２４上で冷却されたポリプロピレンシート１１は、剥離ロール３１によりエンドレスベルト２７から剥離され、巻取りロール（図示省略）により、所定の速度で巻き取られる。
【００２５】
（防曇層形成工程）
次に、前記シート成形工程により得られたポリプロピレンシート１１の一方の表面に防曇層１２を形成する方法について説明する（防曇層形成工程）。
防曇層形成工程では、先ず、ポリプロピレンシート１１の一方の表面にコロナ処理を施す。そして、コロナ処理を施したポリプロピレンシート１１の一方の表面に、前記防曇剤および前記親水性樹脂を含有する塗布液を、前記防曇剤および前記親水性樹脂の合計付着量が、固形分で５０ｍｇ／ｍ２以上５５０ｍｇ／ｍ２以下となるように、塗布した後、乾燥させて防曇層を形成する。
【００２６】
ここで、用いる塗布装置としては、公知の塗布装置を適宜採用でき、グラビアコータ、スプレーコータなどを採用できる。
前記防曇剤、前記親水性樹脂の合計付着量は、防曇性、透明性、防曇層のべたつきなどのバランスの観点から、固形分で７０ｍｇ／ｍ２以上４００ｍｇ／ｍ２以下であることが好ましく、固形分で１００ｍｇ／ｍ２以上３００ｍｇ／ｍ２以下であることがより好ましい。
前記防曇剤、前記第一親水性樹脂および前記第二親水性樹脂のそれぞれの付着量については、前述した通りの範囲内とすることが好ましい。
乾燥条件としては、特に限定されない。例えば前記塗布液が水溶液である場合には、乾燥温度は、例えば２０℃以上１５０℃以下であり、乾燥時間は、例えば１分間以上１２０分間以下である。
以上のようにして、防曇性ポリオレフィン系シート１を製造できる。
【００２７】
［防曇性ポリオレフィン系シートの成形体および食品包装用成形体］
本発明の防曇性ポリオレフィン系シートの成形体は、本発明の防曇性ポリオレフィン系シートを熱成形して得られることを特徴とするものである。そして、本発明の防曇性ポリオレフィン系シートは、防曇層のべたつきを防止できるので、転写ムラなどを防止でき、成形体の透明性や外観が良好なものとなる。また、本発明の防曇性ポリオレフィン系シートは、成形時には防曇層が延伸に追従できるので、熱成形後の成形体の防曇性が十分なものとなる。
本発明の食品包装用成形体は、前記本発明の防曇性ポリオレフィン系シートの成形体を用いたことを特徴とするものである。本発明の防曇性ポリオレフィン系シートの成形体は、防曇性、透明性および外観に優れているため、食品包装用成形体、例えば食品用トレイなどに好適に利用することができる。
【実施例】
【００２８】
次に、本発明を実施例および比較例によりさらに詳細に説明するが、本発明はこれらの例によってなんら限定されるものではない。
［実施例１］
透明ポリプロピレンシート（図２に示す製造装置を用いてシート成形工程により作製したもの）の片面にコロナ処理を施した。この処理面に、ショ糖脂肪酸エステルの付着量が固形分で５０ｍｇ／ｍ２、ガラス転移温度６０℃の親水性アクリル樹脂の付着量が固形分で１１０ｍｇ／ｍ２、ガラス転移温度１１０℃の親水性アクリル樹脂の付着量が固形分で８５ｍｇ／ｍ２となるように塗布して乾燥させ、防曇層を形成し、防曇性ポリオレフィン系シートを得た。
【００２９】
［実施例２］
ショ糖脂肪酸エステルの付着量が固形分で２５ｍｇ／ｍ２、ガラス転移温度６０℃の親水性アクリル樹脂の付着量が固形分で５５ｍｇ／ｍ２、ガラス転移温度１１０℃の親水性アクリル樹脂の付着量が固形分で４２ｍｇ／ｍ２となるように塗布した以外は、実施例１と同様にして、防曇性ポリオレフィン系シートを得た。
［実施例３］
ショ糖脂肪酸エステルの付着量が固形分で２５ｍｇ／ｍ２、ガラス転移温度６０℃の親水性アクリル樹脂の付着量が固形分で１１０ｍｇ／ｍ２、ガラス転移温度１１０℃の親水性アクリル樹脂の付着量が固形分で４２ｍｇ／ｍ２となるように塗布した以外は、実施例１と同様にして、防曇性ポリオレフィン系シートを得た。
【００３０】
［比較例１］
ショ糖脂肪酸エステルの付着量が固形分で１１０ｍｇ／ｍ２、ガラス転移温度６０℃の親水性アクリル樹脂の付着量が固形分で８５ｍｇ／ｍ２となるように塗布した以外は、実施例１と同様にして、防曇性ポリオレフィン系シートを得た。
［比較例２］
ショ糖脂肪酸エステルの付着量が固形分で５０ｍｇ／ｍ２、ガラス転移温度１１０℃の親水性アクリル樹脂の付着量が固形分で４２ｍｇ／ｍ２となるように塗布した以外は、実施例１と同様にして、防曇性ポリオレフィン系シートを得た。
［比較例３］
ショ糖脂肪酸エステルの付着量が固形分で５０ｍｇ／ｍ２、ガラス転移温度１１０℃の親水性アクリル樹脂の付着量が固形分で８５ｍｇ／ｍ２となるように塗布した以外は、実施例１と同様にして、防曇性ポリオレフィン系シートを得た。
【００３１】
＜防曇性ポリオレフィン系シートおよびその成形体の評価＞
上記各実施例および比較例で得られた防曇性ポリオレフィン系シートについて、巻取り後のシート外観、巻取り後のシートの防曇性（高温／低温）について評価を行い、結果を表１に示した。巻取り後のシートの外観は、サンプルを温度３５℃、湿度８５％の雰囲気で１週間保管後に目視にて評価した。
また、上記各実施例および比較例で得られた防曇性ポリオレフィン系シートを一般的な真空圧空成形機でφ１００ｍｍ、深さ１０ｍｍの容器を成形した。得られた容器についても同様の評価および透明性の評価を行い、併せて表１に示した。
ここで、巻取り後のシート外観、成形体外観および成形体透明性は、目視で評価した。
また、防曇性は、以下のような手法で評価した。
［１］高温防曇性
一定容量の容器に９０℃の熱水を一定量注ぎ、成形蓋で密閉する。室温で放置後の経時変化を目視して評価した（評価５：良好、評価１：不良）。
［２］低温防曇性
一定容量の容器に２３℃の水を一定量注ぎ、成形蓋で密閉する。５℃の冷蔵庫で放置後の経時変化を目視して評価した（評価５：良好、評価１：不良）。
【００３２】
【表１】
2015231718.tif 000002
【００３３】
表１に示す結果からも明らかなように、実施例１〜３で得られた防曇性ポリオレフィン系シートについては、シートの外観、防曇性、および成形体の外観、透明性、防曇性が極めて良好であることが確認された。
これに対して、比較例１では、ガラス転移点が１００℃以上１７０℃以下の親水性アクリル樹脂を含んでいないため、巻取りによるブロッキングで転写ムラが発生し、外観が損なわれていることが分かった。
また、比較例２および３では、ガラス転移点が−５０℃以上９０℃以下の親水性アクリル樹脂を含んでいないため、熱成形により防曇層にクラックが発生し、成形品の防曇性が損なわれていることが分かった。
【産業上の利用可能性】
【００３４】
本発明の防曇性ポリオレフィン系シートは、延伸ポリスチレン樹脂の代替分野、例えば、食品包装用シートとして好適に利用することができる。
【符号の説明】
【００３５】
１…防曇性ポリオレフィン系シート
１１…ポリプロピレンシート
１２…防曇層
２２…押出機のＴダイ
２３…第一冷却ロール
２４…第三冷却ロール
２５…第四冷却ロール
２６…第二冷却ロール
２７…エンドレスベルト
２８…冷却水吹き付けノズル
【図１】
2015231718.tif 000003
【図２】
2015231718.tif 000004